УСТРОЙСТВО И СПОСОБ ПРЕЦИЗИОННОЙ ГОРЯЧЕЙ ШТАМПОВКИ

1. Способ прецизионной горячей штамповки титановой детали, включающий:
a) нагревание титановой заготовки до температуры в альфа-бета температурном диапазоне, и
b) экструзию титановой заготовки в первую матрицу, имеющую температуру примерно на 277,8°С (500°F) ниже температуры титановой заготовки.
2. Способ по п.1, дополнительно включающий экструзию титановой заготовки в первую матрицу, имеющую температуру примерно на 333,4°С (600°F) ниже температуры титановой заготовки.
3. Способ по п.1, дополнительно включающий адиабатическое нагревание титановой заготовки.
4. Способ по п.1, дополнительно включающий поддержание температуры титановой заготовки в альфа-бета температурном диапазоне.
5. Способ по п.1, дополнительно включающий инкрементное перемещение первой секции первой матрицы относительно титановой заготовки.
6. Способ по п.5, дополнительно включающий инкрементное перемещение второй секции первой матрицы относительно титановой заготовки.
7. Способ по п.1, дополнительно включающий экструдирование титановой заготовки во вторую матрицу, где вторая матрица имеет температуру примерно на 277,8°С (500°F) ниже, чем температура титановой заготовки.
8. Способ по п.7, дополнительно включающий инкрементное перемещение первой секции второй матрицы относительно титановой заготовки.
9. Способ по п.8, дополнительно включающий инкрементное перемещение второй секции второй матрицы относительно титановой заготовки.
10. Способ прецизионной горячей штамповки титановой детали, включающий:
a) нагревание титановой заготовки до температуры в альфа-бета температурном диапазоне, и
b) создание разницы температур между титановой заготовкой и первой матрицей примерно 277,8°С (500°F).
11. Способ по п.10, дополнительно включающий адиабатическое нагревание титановой заготовки.
12. Способ по п.10, дополнительно включающий экструдирование титановой заготовки в первую матрицу.
13. Способ по п.10, дополнительно включающий экструдирование титановой заготовки во вторую матрицу, где вторая матрица имеет температуру примерно на 277,8°С (500°F) ниже температуры титановой заготовки.
14. Устройство для прецизионной горячей штамповки титановой детали, включающее:
a) титановую заготовку, причем титановая заготовка имеет температуру в альфа-бета температурном диапазоне;
b) пуансон в контакте с титановой заготовкой, и
c) первую матрицу, находящуюся в непосредственной близости к титановой заготовке, для приема титановой заготовки, при этом первая матрица имеет температуру примерно на 277,8°С (500°F) ниже температуры титановой заготовки.
15. Устройство по п.14, в котором первая матрица имеет температуру примерно на 333,4°С (600°F) ниже, чем температура титановой заготовки.
16. Устройство по п.14, в котором первая матрица выполнена с возможностью перемещения относительно пуансона.
17. Устройство по п.14, в котором первая матрица включает первую секцию и вторую секцию.
18. Устройство по п.17, в котором первая секция первой матрицы выполнена с возможностью перемещения независимо от второй секции первой матрицы.
19. Устройство по п.17, в котором в каждый момент времени только часть первой матрицы находится в контакте с титановой заготовкой.
20. Устройство по п.14, дополнительно включающее вторую матрицу, которая принимает титановую заготовку из первой матрицы.